(57)【特許請求の範囲】
【請求項１】
熱を保温するための断熱材と、
前記断熱材上に配置された発熱部材と、
前記断熱材及び前記発熱部材上に塗布されたコーティング樹脂と、
前記コーティング樹脂に設けられた、パイル縫い込み糸により縫い込まれたパイルとを備え、
前記パイル縫い込み糸の繊維に無機系抗菌剤が含有されていることを特徴とする抗菌性カーペット。
【請求項２】
熱を保温するための断熱材と、
前記断熱材上に配置された発熱部材と、
前記断熱材及び前記発熱部材上に塗布された、無機系抗菌剤を少なくとも表面に有するコーティング樹脂と、
前記コーティング樹脂に設けられたパイルとを備えた抗菌性カーペット。
【発明の詳細な説明】
【０００１】
【発明の属する技術分野】
本発明は、カーペットに関するものである。
【０００２】
【従来の技術】
従来、カーペットのパイルに有機系抗菌剤を含有せしめたもの、あるいはパイルに安定性を与えるためにカーペットの裏側に塗布されたコーティング樹脂に、気化性の抗菌剤や殺虫剤を徐放させるように分散せしめたものがある。又電気による発熱体を具備している前述のような抗菌剤を含有させたカーペットがある。
【０００３】
【発明が解決しようとする課題】
しかしながら、以上のような、カーペットのパイルに有機系抗菌剤を含有せしめたものについては幼児が直接肌を接する、あるいは嘗めるなどしたときに危険性があり、さらに薬剤を含有するパイルは弗素加工などの防汚処理を施すと、抗菌効果が発揮されないので防汚処理ができず、汚れ易いなどの実用面での課題がある。
【０００４】
また、カーペットのコーティング樹脂に薬剤を気体として徐放させるように分散せしめたものについては用いる薬剤が室温において気化性を有する必要があり、いくつかの適合する薬剤があるがいずれも有機系抗菌剤であり、密閉した室内で使用する際に人体に対する安全性に問題があり、さらに気化性であることから抗菌性の寿命は１年程度の短期間であるという課題がある。
【０００５】
また、近年、電気による発熱体を有するカーペットが暖房用電気カーペットとして普及しつつあるが、これは使用時においては常に一定温度に保たれていて、細菌の繁殖しやすい温度であり、特にカーペットのパイル層と樹脂層（裏面材）の間に人体に有害な微生物、細菌が繁殖し、室内の環境衛生上の問題があった。これを防止するため上記従来例にように気化性の有機系抗菌剤をカーペットに使用した場合、短期間の抗菌効果は認められるものの抗菌剤自体の人体に対する安全性、抗菌効果の持続性について課題がある。
【０００６】
本発明は、従来のこのような課題を考慮し、人体及び環境に対する安全性が高く、抗菌効果を持続させることができる抗菌性カーペットを提供することを目的とするものである。
【０００７】
【課題を解決するための手段】
第１の本発明は、熱を保温するための断熱材と、
前記断熱材上に配置された発熱部材と、
前記断熱材及び前記発熱部材上に塗布されたコーティング樹脂と、
前記コーティング樹脂に設けられた、パイル縫い込み糸により縫い込まれたパイルとを備え、
前記パイル縫い込み糸の繊維に無機系抗菌剤が含有されていることを特徴とする抗菌性カーペットである。
【０００８】
第２の本発明は、熱を保温するための断熱材と、
前記断熱材上に配置された発熱部材と、
前記断熱材及び前記発熱部材上に塗布された、無機系抗菌剤を少なくとも表面に有するコーティング樹脂と、
前記コーティング樹脂に設けられたパイルとを備えた抗菌性カーペットである。
【０００９】
請求項１の本発明は、パイル縫い込み糸の繊維に含有されている無機系抗菌剤が、カーペットに付着する微生物の繁殖を抑制し、更に無機系抗菌剤であるので人体及び環境に対して安全性が高い。
【００１０】
【発明の実施の形態】
以下に、本発明をその実施の形態を示す図面に基づいて説明する。
【００１１】
（実施の形態１）
図１は、本発明にかかる一実施の形態の抗菌性カーペットの切断部を示す図である。すなわち、抗菌性カーペットは、熱を保温するための断熱材５の上に電気による暖房を行うための発熱部材１が配置され、その上からコーティング樹脂２が塗布されている。コーティング樹脂２の上にはパイル縫い込み糸３により縫い込まれたパイル４が設けられている。
【００１２】
上述のパイル縫い込み糸３の繊維素材７には、図２に示すように銀系抗菌剤粒子６が混合され、又、コーティング樹脂２には図３に示すように銀系抗菌剤粒子６が混合されている。
【００１３】
次に前述の銀系抗菌剤粒子６の製法について説明する。
【００１４】
まず、酢酸銀などの水溶性銀塩１００重量部を塩素を含まない水に加えて溶解させ、亜硫酸ナトリウムおよび亜硫酸水素ナトリウムの混合物４５０重量部、およびチオ硫酸ナトリウムの水溶性塩３００重量部を順次、充分撹拌しながら混合し溶解させ、チオスルファト銀錯塩水溶液を得た。なお、チオ硫酸ナトリウムの重量は、その水和物Ｎａ2Ｓ2Ｏ3・５Ｈ2Ｏの重量として示される。
【００１５】
上記実施の形態の銀系抗菌剤粒子６に用いる担体は、「ＪＩＳ  Ｚ  ０７０１包装用シリカゲル乾燥剤」に記載のＢ型のシリカゲル粉末である。このＢ型シリカゲル粉末は、低湿度では吸湿率が低く、高湿度では吸湿率が高く、かつ高湿度における総吸湿量の高いシリカゲル粉末であり、その平均粒径は８μｍ程度である。
【００１６】
このシリカゲル粉末を１８０℃で２時間以上乾燥させた。シリカゲル１００重量部に対し、銀成分として２重量部になるように上記チオスルファト銀錯塩水溶液を混合した。次いで、速やかに溶媒および担体中に吸収された水分を除去した。次いで、これを所定の粒径に粉砕して、抗菌性材料が担持されたシリカゲルを得た。
【００１７】
次に、コーティング材料としてテトラエトキシシラン１００重量部をエチルアルコール１００重量部に希釈混合させた溶液に、上記シリカゲル１００重量部を分散させた後、これに純水２０重量部を加えてテトラエトキシシランを加水分解させ、シリカゲルの表面の少なくとも１部をコーティングした。次いでこれを乾燥させて銀系抗菌剤粒子６を得た。
【００１８】
以上の銀系抗菌剤粒子６をパイル縫い込み糸３の繊維素材７及びコーティング樹脂２に混合する。
【００１９】
パイル縫い込み糸３はチオスルファト銀錯塩を担持するシリカゲル粒子を１．５重量％含有するナイロン６のフィラメント糸７０デニール／２４フィラメントを３本と綿糸４０番糸１本とを、ナイロンフィラメント糸には張力を付与しつつ、綿糸は無張力に近い状態のまま、撚数２００Ｔ／Ｍで合撚して得た複合糸である。  また、図３に示すコーティング樹脂２は例えばＳＢＲ樹脂である。
【００２０】
コーティング樹脂２の配合は次の通りである。
【００２１】
カルボキシル変性ＳＢＲ樹脂ラテックス            １００部
水酸化アルミニウム                              ３００部
カルボキシメチルセルロース                      １．５部
抗菌剤                                            ２０部
安定剤                                              ３部
このラテックス組成物を充分撹拌して、比重１．５０、粘度１９５００ＣＰ（センチポイズ）固形分濃度８０％の粘稠なものを得た。此をリバースコーターにより、含水重量で１．３ｋｇ／ｍ2 になるように塗布し、７オンス／平方ヤードの目付のジュート布を張り合わせて熱風乾燥機にて１４０℃で５分間処理して仕上げた。
【００２２】
上記パイル縫い込み糸３を密度２２本×１６本の平織にして基布とし、此に１２２５デニール／６８フィラメントナイロン３色異染糸の３プライした糸を使用して、１／１０１／１０インチタフティング密度で、レベルループパイルのカーペットを製造した。目付は１．１ｋｇ／ｍ2 、パイル長は５ｍｍとした。
連続染色機にて常法により染色し、乾燥後、上記のコーティング樹脂２をリバースコーターで塗布した。
【００２３】
上記に示されるような方法で製造した、抗菌性カーペットの抗菌性能をシェークフラスコ法により評価した結果を（表１）に示す。
【００２４】
上記の抗菌性カーペットの切取り片（２ｃｍ×３ｃｍ）をリン酸緩衝液１００ｍｌ中に入れ、さらにこれに大腸菌を 約１０5（生菌数／ｍｌ）となるように入れる。これを約３０〜３５℃に保温して振謄した場合の生菌数の時間変化を測定した結果を（表１）に示す。この結果から本発明の抗菌性カーペットは抗菌性が発揮され、清浄性が保たれる。
【００２５】
【表１】
0003698627.tif 000002
なお、上記実施例では、無機系抗菌剤をパイル縫い込み糸３の繊維及びコーティング樹脂２の両方に混合したが、これに限らず、パイル縫い込み糸３の繊維のみ、あるいはコーティング樹脂２のみに混合して用いてもよい。
【００２６】
また、上記実施例では、無機系抗菌剤にチオスルファト銀錯塩を用いたが、これに限らず、他の銀系抗菌剤を用いてもよい。あるいは又銅系、亜鉛系等の抗菌剤を用いてもよい。
【００２７】
また、上記実施の形態では、シリカゲルのコーティング材料としてテトラエトキシシランの加水分解物を用いたが、これに限らず、例えばテトラメトキシシラン等他のテトラアルコシキシランの加水分解物であってもよい。あるいは又他のコーティング材料を用いてもよい。
【００２８】
以上のように無機系抗菌剤を含有させた繊維をカーペットのパイル縫い込み糸とするか、あるいは無機系抗菌剤を含有させた樹脂を断熱層のパイル層側にコーティングすることによってカーペットのパイル層と樹脂層（裏面材）の間にたまりやすい微生物、細菌の増殖を抑制し、カーペット自体に抗菌作用をもたらす特性を得る。
【００２９】
無機系抗菌剤を含有させた繊維は、ナイロン６、ナイロン６６、ナイロン６１０、ポリキシレンアジバミド、ポリヘキサメチレンフタラミド等の脂肪族、芳香族等、ポリアミド重合体に無機系抗菌剤を添加し、紡糸することなどにより得られる。それら繊維は繊維内部、および繊維表面に抗菌剤を含有し、表面に露出した抗菌剤粒子から銀イオンが溶出することにより抗菌作用が発揮される。無機系抗菌剤としては銀錯塩を担持した粒径が１０μｍ以下のシリカゲル粒子とし、さらにその粒子をポリアミド重合体中に０．０５〜１０重量％程度含有せしめることにより、充分な抗菌能力を付与することができ、その上、以上の如き抗菌剤を含有するポリアミドフィラメントは従来と同じく７０〜２４０デニール程度のものとすることができる。銀イオンの溶出量が極めて微量であっても抗菌作用が発揮されるため、効果は耐久性のあるものとなる。
【００３０】
上述のコーティング用の樹脂としてはＳＢＲ樹脂、塩化ビニール樹脂、酢酸ビニール樹脂等が使用できる。コーティング樹脂には無機系抗菌剤を０．５〜２０重量％含有することにより充分な抗菌能力を付与させることができる。
【００３１】
以上の構成により、パイル層と樹脂層（裏面材）の間に蓄積した微生物、細菌は抗菌剤含有繊維、抗菌剤含有樹脂に接触し、死滅、あるいは増殖の抑制がなされ抗菌作用をもたらす。
【００３２】
【発明の効果】
以上述べたところから明らかなように本発明は、無機系抗菌剤を使用しているので、人体及び環境に対する安全性が高く、抗菌効果を持続させることができるという長所を有する。
【図面の簡単な説明】
【図１】本発明にかかる一実施の形態の抗菌性カーペットの切断部を示す図である。
【図２】同実施の形態のパイル縫い込み糸の繊維の切断部を示す図である。
【図３】同実施の形態のコーティング樹脂の切断部を示す図である。
【符号の説明】
１  発熱部材
２  コーティング樹脂
３  パイル縫い込み糸
４  パイル
５  断熱材
６  銀系抗菌材粒子
７  繊維素材
【図１】
0003698627.tif 000003
【図２】
0003698627.tif 000004
【図３】
0003698627.tif 000005